(57)【要約】  【課題】耐食性がよく、表裏で外観や反射率が異なるので、二種類の性能の遮光断熱ネットとして同時に併用でき、時間、天候、季節、用途、使用地域等により最適の遮光断熱性を得るために、反射率を変化させて使用することができる遮光断熱性ネット及びそれに使用できる遮光断熱性テープを提供する。  【解決手段】プラスチックフイルムの片面にアルミニウム層が形成され、該アルミニウム層の表面に耐食性かつ異色性の異種金属層が形成され、該耐食性かつ異色性の異種金属層の上に高密度延伸ポリエチレンフイルムが形成されていることを特徴とする遮光断熱性テープを使用して、編織してなる遮光断熱性ネット。【選択図】なし【特許請求の範囲】
【請求項１】
プラスチックフイルムの片面にアルミニウム層が形成され、該アルミニウム層の表面に耐食性かつ異色性の異種金属層が形成され、該耐食性かつ異色性の異種金属層の上に高密度延伸ポリエチレンフイルムが形成されていることを特徴とする遮光断熱性テープを使用して、編織してなる遮光断熱性ネット。
【請求項２】
耐食性かつ異色性の異種金属層がクロム層又はシリコンメタル層である、請求項１記載の遮光断熱性ネット。
【請求項３】
プラスチックフイルムの片面にアルミニウム層が形成され、該アルミニウム層の表面に耐食性かつ異色性の異種金属層が形成され、該耐食性かつ異色性の異種金属層の上に高密度延伸ポリエチレンフイルムが形成されていることを特徴とする遮光断熱性テープ。
【請求項４】
耐食性かつ異色性の異種金属層がクロム層又はシリコンメタル層である、請求項３記載の遮光断熱性テープ。
【発明の詳細な説明】
【技術分野】
【０００１】
本発明は、農業用、園芸用、養魚用、ゴルフ場用、等の各種の用途に用いることができる遮光断熱性ネット、及び該遮光断熱性ネットに使用することができる遮光断熱性テープに関するものである。
【背景技術】
【０００２】
農業用等の上記した各種の用途に用いられている遮光断熱性ネットとして従来、片面を金属化したポリエチレンテレフタレートフイルムの金属面側に、高密度延伸ポリエチレンフイルムをドライラミネートして得たフイルム積層体を長さ方向に裁断して遮光テープヤーンを得、この遮光テープヤーンを用いて編織したことを特徴とする遮光断熱ネットが知られている（特許文献１参照）。
【特許文献１】特開平７−３２７５１８号公報
【発明の開示】
【発明が解決しようとする課題】
【０００３】
しかしながら、従来公知のものは、フイルムを金属化するために具体的にはアルミニウム層を蒸着等によりフイルムの表面に形成するものであるが、アルミニウム層が酸、アルカリ、水等により腐食される欠点があった。例えば、農薬や肥料中の酸やアルカリ、酸性雨、酸性塵等の影響で、遮光断熱ネットのアルミニウム層が経時的に腐食により変化し、金属光沢を消失したり透明化したりするのである。
【０００４】
また、従来公知のものは、表裏で外観や反射率が殆んど変わらないものであるため、表裏面すなわち両面で外観や反射率の差異が実質上ないので、表裏どちらを使用しても常に一種類の性能の遮光断熱ネットとしてしか使用できなかった。
【０００５】
従って、従来公知のものを使用して、外観や反射率の差異がある二種類の性能の遮光断熱ネットを同時に併用するということはできなかった。
【０００６】
さらに、従来公知のものは、時間、天候、季節、用途、使用地域等により最適の遮光断熱性を得るために、反射率を変化させて使用することができなかった。
【課題を解決するための手段】
【０００７】
本発明は、上記の各種の欠点を除去するものである。
【０００８】
すなわち、本発明は、
（１）プラスチックフイルムの片面にアルミニウム層が形成され、該アルミニウム層の表面に耐食性かつ異色性の異種金属層が形成され、該耐食性かつ異色性の異種金属層の上に高密度延伸ポリエチレンフイルムが形成されていることを特徴とする遮光断熱性テープを使用して、編織してなる遮光断熱性ネットである。
【０００９】
また、本発明は、
（２）耐食性かつ異色性の異種金属層がクロム層又はシリコンメタル層である、上記（１）記載の遮光断熱性ネットである。
【００１０】
さらに、本発明は、
（３）プラスチックフイルムの片面にアルミニウム層が形成され、該アルミニウム層の表面に耐食性かつ異色性の異種金属層が形成され、該耐食性かつ異色性の異種金属層の上に高密度延伸ポリエチレンフイルムが形成されていることを特徴とする遮光断熱性テープである。
【００１１】
さらにまた、本発明は、
（４）耐食性かつ異色性の異種金属層がクロム層又はシリコンメタル層である、上記（３）記載の遮光断熱性テープである。
【発明の効果】
【００１２】
本発明は上記のように構成したから、次の効果がある。
【００１３】
アルミニウム層の表面に耐食性かつ異色性の異種金属層を形成したから、アルミニウム層の耐食性が極めて良好であり、アルミニウム層が酸、アルカリ、水等により腐食して金属光沢を消失したり透明化したりすることがない。
【００１４】
また、アルミニウム層の表面に耐食性かつ異色性の異種金属層としてクロム層又はシリコンメタル層を形成した場合には、片面はアルミニウム層独特のいわゆるギラギラとしたシルバー調の金属光沢であるのに対して、他の片面はクロム層独特のいわゆる黒光りした重厚な金属光沢又はシリコンメタル層独特のいわゆる赤っぽいゴールド調の金属光沢であるから、片面と他の片面とですなわち両面で異なった金属光沢であり外観が異なる。
【００１５】
アルミニウム層とクロム層又はシリコンメタル層との反射率が異なるので、両面で反射率が異なる。
【００１６】
従って、両面で外観や反射率が異なるので、使用する面側によって二種類の性能の遮光断熱性ネットとして使用できる。
【００１７】
さらに、使用する面側によって外観や反射率が異なるので、外観や反射率が異なる二種類の性能の遮光断熱性のネットを同時に併用するということができる。
【００１８】
さらにまた、使用する面側によって外観や反射率が異なるので、時間、天候、季節、用途、使用地域等により最適の遮光断熱性を得るために、反射率を変化させて使用することができる。
【００１９】
なお、アルミニウム層とクロム層又はシリコンメタル層とによる遮光断熱効果があるのはもちろんである。
【発明を実施するための最良の形態】
【００２０】
本発明は、例えば、広幅長尺なプラスチックフイルムの片面に真空蒸着等によりアルミニウム層を形成し、該アルミニウム層の表面に真空蒸着等により耐食性かつ異色性の異種金属層としてクロム層又はシリコンメタル層を形成し、該耐食性かつ異色性の異種金属層の上に高密度延伸ポリエチレンフイルムを接着剤により貼り合わせて形成して得た積層体を、縦長に裁断することにより遮光断熱性テープを得ることができる。また、該遮光断熱性テープ使用して、編織することにより遮光断熱性ネットを得ることができる。
【００２１】
本発明におけるプラスチックフイルムとしては、ポリエチレンテレフタレートフイルム等のポリエステルフイルム、ポリプロピレンフイルム、ポリエチレンフイルム、等の従来
遮光断熱性ネットや遮光断熱性テープに使用されている各種のプラスチックフイルムが使用できる。
【００２２】
プラスチックフイルムの厚さは、６〜５０ｎｍ程度であり、９〜２５ｎｍが好ましい。
【００２３】
プラスチックフイルムは、一軸延伸のもの、二軸延伸のもの、無延伸のもの等いずれも使用できる。
【００２４】
プラスチックフイルムの片面にアルミニウム層を形成する。
【００２５】
アルミニウム層の形成に先立ち、プラスチックフイルムの表面に適宜の樹脂によりアンカーコート層を形成したり、プラスチックフイルムの表面をコロナ放電処理したりする等、各種の前処理をしておいてもよい。アンカーコート層は必要により適宜の染料等により着色しておいてもよい。
【００２６】
アルミニウム層は、真空蒸着、スパッタリング、イオンプレーティング等の各種の薄膜形成法で形成できる。
【００２７】
アルミニウム層の厚さは、１０〜３００ｎｍが適当であり、１０〜１００ｎｍが特に好ましい。
【００２８】
アルミニウム層の厚さが１０ｎｍ以上ないと、アルミニウム層独特のギラギラとしたシルバー調の金属光沢が現出し難い。
【００２９】
一方、アルミニウム層の厚さが３００ｎｍより厚いと、アルミニウム層にクラックが入り易くなる。
【００３０】
アルミニウム層の表面には、耐食性かつ異色性の異種金属層を形成する。耐食性かつ異色性の異種金属層は、真空蒸着、スパッタリング、イオンプレーティング等の各種の薄膜形成法で形成できる。
【００３１】
耐食性かつ異色性の異種金属層はアルミニウム層と接するようにアルミニウム層の表面に直接に形成する。このようにアルミニウム層と直接に接して耐食性かつ異色性の異種金属層を形成することによりアルミニウム層は、酸、アルカリ、水等により極めて腐食され難くなり、アルミニウム層の耐食性が極めて良好となるのである。
【００３２】
耐食性かつ異色性の異種金属層としては、クロム層又はシリコンメタル層が特に好ましい。
【００３３】
クロム層又はシリコンメタル層は、真空蒸着、スパッタリング、イオンプレーティング等の各種の薄膜形成法で形成できる。
【００３４】
クロム層又はシリコンメタル層の厚さは、０．５〜３００ｎｍが適当であり、特に好ましいのは６〜１００ｎｍである。
【００３５】
クロム層又はシリコンメタル層の厚さが０．５ｎｍ以上ないと、アルミニウム層の耐食性があまりよくならない。クロム層又はシリコンメタル層の厚さが３００ｎｍより厚いと、クロム層又はシリコンメタル層にクラックが入り易くなる。
【００３６】
アルミニウム層の表面に直接に形成するクロム層又はシリコンメタル層の厚さが０．５ｎｍ以上であると、アルミニウム層の耐食性が極めて良好となる。
【００３７】
しかし、両面で外観や反射率が異なったものにするためには、クロム層又はシリコンメタル層の厚さは６ｎｍ以上にするのが好ましい。アルミニウム層の表面に直接に形成するクロム又はシリコンメタル層の厚さが６nmより薄いと、アルミニウム層の耐食性は極めて良好ではあるが、薄すぎて、クロム層独特のいわゆる黒光りした重厚な金属光沢又はシリコンメタル層独特のいわゆる赤っぽいゴールド調の金属光沢が現出し難く、アルミニウム層独特のいわゆるギラギラとしたシルバー調の金属光沢となる。
【００３８】
アルミニウム層と該アルミニウム層と直接に接しているクロム層又はシリコンメタル層との合計の厚さ、すなわち金属層の厚さは、１０．５〜３５０ｎｍとする。金属層の厚さが３５０ｎｍを超えると金属層にクラックが入り易くなるからである。
【００３９】
アルミニウム層の厚さが１０〜３００ｎｍで、クロム層又はシリコンメタル層の厚さが０．５〜３００ｎｍで、アルミニウム層とクロム層又はシリコンメタル層との合計の厚さすなわち金属層の厚さが３５０ｎｍ以下好ましくは３００ｎｍ以下であると、アルミニウム層の耐食性は極めて良好である。
【００４０】
しかし、前記したとおり、クロム層又はシリコンメタル層の厚さが６ｎｍ以上ないと、クロム層独特のいわゆる黒光りした重厚な金属光沢又はシリコンメタル層独特のいわゆる赤っぽいゴールド調の金属光沢が現出し難いので、この場合には両面ともアルミニウム層独特のいわゆるギラギラとしたシルバー調の金属光沢が現出すると同時に、両面で反射率が殆んど変わらないものとなる。
【００４１】
すなわち、クロム層又はシリコンメタル層の厚さが６ｎｍより薄いと、両面で外観や反射率が実質上異ならないものとなるのである。
【００４２】
両面で外観や反射率が異なるものとするには、クロム層又はシリコンメタル層の厚さは６〜３００ｎｍであることが必要である。
【００４３】
従って、アルミニウム層の厚さが１０〜３００ｎｍで、クロム層又はシリコンメタル層の厚さが６〜３００ｎｍで、アルミニウム層とクロム層又はシリコンメタル層との合計の厚さすなわち金属層の厚さが３５０ｎｍ以下好ましくは３００ｎｍ以下であると、次の効果があるのである。
（１）アルミニウム層の耐食性が極めて良好である。
（２）片面はアルミニウム層独特のいわゆるギラギラとしたシルバー調の金属光沢であるのに対して、他の片面はクロム層独特のいわゆる黒光りした重厚な金属光沢又はシリコンメタル層独特のいわゆる赤っぽいゴールド調の金属光沢であるから、片面と他の片面とですなわち両面で異なった金属光沢であり外観が異なる。
（３）アルミニウム層とクロム層又はシリコンメタル層の反射率が異なるので、両面で反射率が異なる。
（４）両面で外観や反射率が異なるので、使用する面側によって二種類の性能の遮光断熱性ネットとして使用できる。
（５）使用する面側によって外観や反射率が異なるので、外観や反射率が異なる二種類の性能の遮光断熱性のネットを同時に併用するということができる。
（６）使用する面側によって外観や反射率が異なるので、時間、天候、季節、使用場所、使用地域等により最適の遮光断熱性を得るために、反射率を変化させて使用することができる。
（７）もちろん、アルミニウム層とクロム層又はシリコンメタル層とによる遮光断熱性がある。
【００４４】
本発明において、金属層が１０．５〜３５ｎｍ程度であると半透明となり透視可能となって、いわゆるハーフミラー効果がある。このようにした場合には、アルミニウム層の耐食性が極めて良好であるばかりでなく、半透明の金属層による遮光断熱効果と透視可能なハーフミラー効果とを兼ね備えたものとなる。
【００４５】
この場合、両面で外観や反射率の差異があるものを得るには、クロム層又はシリコンメタル層の厚さは６ｎｍ以上である必要があるのはもちろんであり、このようにした場合には、アルミニウム層の耐食性が極めて良好である効果、半透明の金属層による遮光断熱効果、透視可能なハーフミラー効果、両面で外観や反射率が異なる効果、のいずれの効果をも兼ね備えたものとなる。
【００４６】
クロム層又はシリコンメタル層上には、アクリル系樹脂、ウレタン系樹脂、ポリエステル系樹脂、エポキシ系樹脂、尿素系樹脂、メラミン系樹脂、等の適宜の樹脂により保護層を形成してもよい。
【００４７】
クロム層又はシリコンメタル層上には、あるいは保護層を形成した場合には保護層上には、高密度延伸ポリエチレンフイルムを、例えばポリエステル系の接着剤やポリウレタン系の接着剤等の適宜の接着剤で貼り合せて形成する。
【００４８】
高密度延伸ポリエチレンフイルムは、一軸延伸のもの、二軸延伸のもの又は無延伸のものがいずれも使用できる。
【００４９】
高密度延伸ポリエチレンフイルムの厚さは、１０〜５０μｍ、好ましくは２０〜２５μｍとする。
【００５０】
本発明の遮光断熱性テープは、広幅長尺なプラスチックフイルムの片面に真空蒸着等によりアルミニウム層を形成し、該アルミニウム層の表面に真空蒸着等によりクロム層又はシリコンメタル層を形成し、該クロム層又はシリコンメタル層の上に高密度延伸ポリエチレンフイルムを形成して得た積層体を、縦長に裁断することにより得ることができる。
【００５１】
遮光断熱性テープの幅は、０．２ｍｍ〜数十ｍｍが好ましい。
【００５２】
本発明の遮光断熱性ネットは、上記の遮光断熱性テープを使用して、編織することにより得ることができる。
【００５３】
織物や編物にする場合、遮光断熱性テープのみを使用してもよく、また、遮光断熱性テープを織物や編物の一部として使用してもよい。織物や編物の隙間は適宜選択することができ、隙間の程度により遮光性、断熱性、通気性等を変化させることができる。
（実験例１）
厚さ１２μｍのポリエチレンテレフタレートフイルムの片面に、真空蒸着により表１に示す厚さの各アルミニウム蒸着層を形成し、各アルミニウム蒸着層面の波長５５０ｎｍにおける反射率を測定した。
【００５４】
反射率は、株式会社日立製作所製Ｕ−４０００形分光光度計により測定した（反射率の測定は以下同じ）。
【００５５】
測定結果は表１の通りであった。
【００５６】
次に、厚さ１２μｍのポリエチレンテレフタレートフイルムの片面に，真空蒸着により厚さ６０ｎｍのアルミニウム蒸着層を形成し、該アルミニウム蒸着層の上に、真空蒸着により表１に示す厚さの各クロム蒸着層又は各シリコンメタル蒸着層を形成し、各クロム蒸着層面又は各シリコンメタル蒸着層面の波長５５０ｎｍにおける反射率を測定した。
【００５７】
測定結果は表１の通りであった。
【００５８】
【表１】
2005102577.tif 000002
（実験例２）
アルミニウム蒸着層の表面にクロム蒸着層を形成した金属層の耐水性、耐酸性及び耐アルカリ性を調べた。
【００５９】
厚さ１２μｍのポリエチレンテレフタレートフイルムの片面に、真空蒸着により厚さ５０ｎｍのアルミニウム蒸着層を形成し、次にアルミニウム蒸着層上に表２に示す厚さの各クロム蒸着層を形成した。更に、各クロム蒸着層上にウレタン系樹脂により保護層を形成し、その後、それぞれにつき下記の試験を行った。
【００６０】
耐水試験    ・・・高圧熱水試験（１３０℃熱水×６０分浸漬）
耐酸試験１  ・・・硫酸試験（濃度２ｇ／ｌ、沸騰×４５分浸漬）
耐アルカリ試験１・・・苛性ソーダ試験（濃度５ｇ／ｌ、８０℃×６０秒浸漬）
試験結果は表２の通りであった。
【００６１】
なお、表２中、○は殆んど腐食なし、×は少し腐食あり、をそれぞれ示す。
【００６２】
【表２】
2005102577.tif 000003
（実験例３）
アルミニウム蒸着層の表面にクロム蒸着層を形成した金属層の耐酸性及び耐アルカリ性を調べた。但し、実験例２とは異なり保護層を形成せずに、実験例２より緩い試験条件で調べた。
【００６３】
厚さ１２μｍのポリエチレンテレフタレートフイルムの片面に、真空蒸着により厚さ５０ｎｍのアルミニウム蒸着層を形成し、次にアルミニウム蒸着層上に表２に示す厚さの各クロム蒸着層を形成した。その後、各クロム蒸着層上に保護層を形成せずに、それぞれにつき下記の試験を行った。
【００６４】
耐酸試験２  ・・・硫酸試験（濃度２ｇ／ｌ、沸騰×３０秒浸漬）
耐アルカリ試験２・・・炭酸ナトリウム試験（濃度５ｇ／ｌ、沸騰×１５秒浸漬）
試験結果は表３の通りであった。
【００６５】
なお、表３中、○は殆んど腐食なし、×は少し腐食あり、をそれぞれ示す。
【００６６】
【表３】
2005102577.tif 000004
（実験例４）
実験例２におけるクロム蒸着層にかえてシリコンメタル蒸着層を使用したほかは実験例２と同様にして、実験例２と同様の試験を行った。
【００６７】
試験結果は表４の通りであった。
【００６８】
なお、表４中、○は殆んど腐食なし、×は少し腐食あり、をそれぞれ示す。
【００６９】
【表４】
2005102577.tif 000005
【実施例１】
【００７０】
広幅長尺な厚さ１２μｍのポリエチレンテレフタレートフイルムの片面に、ポリエステル系樹脂により厚さ１．０μのアンカーコート層を形成し、該アンカーコート層上に真空蒸着により厚さ４５ｎｍのアルミニウム蒸着層を形成し、該アルミニウム蒸着層の表面に直接に厚さ２５ｎｍのクロム蒸着層を形成した。次に、該クロム蒸着層上にポリエステル系の接着剤により、密度が０．９５０で厚さ２５μの高密度延伸ポリエチレンフイルムを貼り合わせて、積層体を得た。
【００７１】
得られた積層体のアルミニウム蒸着層が現出する側は、アルミニウム層独特のいわゆるギラギラとしたシルバー調の金属光沢をしていた。また、クロム蒸着層が現出する側は、クロム層独特のいわゆる黒光りした重厚な金属光沢をしていた。
【００７２】
得られた積層体の両面の反射率を測定したところ、アルミニウム蒸着層側は８２．１%で、クロム蒸着層側は４０．３%であった。
【００７３】
次いで、得られた積層体を２．０ｍｍの幅で縦長に裁断して本発明の遮光断熱性テープを得た。
【００７４】
更に、得られた遮光断熱性テープのみを使用して、片面側にはアルミニウム蒸着層側が現出し、他の片面側にはクロム蒸着層側が現出するように製織して、本発明の遮光断熱性ネットを得た。
【００７５】
得られた遮光断熱性ネットは、片面はアルミニウム層独特のいわゆるギラギラとしたシルバー調の金属光沢をしていたのに対して、他の片面はクロム層独特のいわゆる黒光りした重厚な金属光沢をしていて、片面と他の片面とですなわち両面で異なった金属光沢であり外観が異なっていた。
【比較例１】
【００７６】
アルミニウム蒸着層の表面にクロム蒸着層を形成しなかった他は実施例１と同様にして、遮光断熱性テープを得た。
【００７７】
遮光断熱性テープを得る前の積層体の両面の反射率を測定したところ、両面とも約８０．９%であった。
【００７８】
次いで、得られた遮光断熱性テープのみを使用して、製織して、遮光断熱性ネットを得た。
【００７９】
得られた遮光断熱性ネットは、両面ともアルミニウム層独特のいわゆるギラギラとしたシルバー調の金属光沢をしていて、両面が同じ金属光沢であり外観が両面で異なっていなかった。
【実施例２】
【００８０】
実施例１におけるクロム蒸着層にかえてシリコンメタル蒸着層を使用したほかは実施例１と同様にして、積層体を得た。
【００８１】
得られた積層体のアルミニウム蒸着層が現出する側は、アルミニウム層独特のいわゆるギラギラとしたシルバー調の金属光沢をしていた。また、シリコンメタル蒸着層が現出する側は、シリコンメタル層独特のいわゆる赤っぽいゴールド調の金属光沢をしていた。
【００８２】
得られた積層体の両面の反射率を測定したところ、アルミニウム蒸着層側は８２．６%で、シリコンメタル蒸着層側は４０．７%であった。
【００８３】
次いで、得られた積層体を０．４ｍｍの幅で縦長に裁断して本発明の遮光断熱性テープを得た。
【００８４】
更に、得られた遮光断熱性テープのみを使用して、片面側にはアルミニウム蒸着層側が現出し、他の片面側にはシリコンメタル蒸着層側が現出するように製織して、本発明の遮光断熱性ネットを得た。
【００８５】
得られた遮光断熱性ネットは、片面はアルミニウム層独特のいわゆるギラギラとしたシルバー調の金属光沢をしていたのに対して、他の片面はシリコンメタル層独特のいわゆる赤っぽいゴールド調の金属光沢をしていて、片面と他の片面とですなわち両面で異なった金属光沢であり外観が異なっていた。
【００８６】
実施例１及び２、比較例１におけるそれぞれの遮光断熱性テープについて、前記と同様の条件で、耐水試験、耐酸試験１及び耐アルカリ試験１を行った。
【００８７】
試験結果は表５の通りであった。
【００８８】
なお、表５中、○は殆んど腐食なし、×は少し腐食あり、をそれぞれ示す。
【００８９】
【表５】
2005102577.tif 000006
上記の表５に記載の通り、実施例１及び２における遮光断熱性テープは殆んど腐食はなく試験前と後とで同様の外観を呈していたのに対して、比較例１における遮光断熱性テープはアルミニウム蒸着層が少し腐食されて、金属光沢が失われていた。